(57)【要約】【課題】ＩＩＩ−Ｖ族、ＩＩ−ＶＩ族および関連する単結晶半導体化合物が、封止されたアンプルの剛性サポート、炭素ドーピングおよび抵抗率の制御、および熱勾配の制御によって成長する。【解決手段】サポート・シリンダは、統合されて封止されたアンプル・るつぼ装置を支持し、その一方で、サポート・シリンダの内部の低密度断熱材が対流および伝導伝熱を防止している。低密度材料を貫通する輻射チャネルによって、シード・ウェルおよび結晶成長るつぼの移行領域に出入する輻射熱が伝達される。シード・ウェルの直下に位置する断熱材中の中空コアによって成長している結晶の中心部が冷却され得、結晶インゴットの均一・水平な成長と、平坦な結晶−溶融帯の界面が得られ、従って、均一な電気的特性を備えたウェーハを得る事が出来る。【選択図】図１
2004534710.tif 000002
【特許請求の範囲】
【請求項１】
ドーパントとして炭素ガスを制御して添加しつつ半絶縁のガリウム砒素材料を成長させる方法であって、
シード領域を有するるつぼを供給するステップと、
前記るつぼ内部の前記シード領域に種結晶を配置するステップと、
前記るつぼにガリウム砒素原料をロードするステップと、
前記るつぼに酸化ホウ素（Ｂ２Ｏ３）材料をロードするステップと、
下側領域および上側領域を備えるアンプルを提供するステップと、
アンプルに、前記種結晶、ガリウム砒素原料およびＢ２Ｏ３材料を含む前記るつぼを供給するステップと、
前記るつぼの外側において、前記アンプルの前記下側領域に固体炭素物質を供給するステップと
前記固体炭素物質および前記るつぼを備える前記アンプルを真空封止するステップと、
前記ガリウム砒素原料が溶融するように、前記封止したアンプルを制御して加熱するステップと、
前記封止したアンプルを制御して冷却するステップと
を備え、
Ｂ２Ｏ３材料を通して溶融したガリウム砒素材料と反応する炭素ガスを生成する為に、前記加熱ステップにおける熱が前記固体炭素物質に伝達される、
方法。
【請求項２】
所定の量の前記固体炭素物質を選択するステップを更に備える、請求項１に記載の方法。
【請求項３】
前記固体炭素物質が、塊状のグラファイトを含む、請求項１に記載の方法。
【請求項４】
前記固体炭素物質が、粉末状のグラファイトを含む、請求項１に記載の方法。
【請求項５】
前記固体炭素物質が、キャップ状のグラファイトを含む、請求項１に記載の方法。
【請求項６】
前記固体炭素物質が、棒状のグラファイトを含む、請求項１に記載の方法。
【請求項７】
前記固体炭素物質が、グラファイトの小片を含む、請求項１に記載の方法。
【請求項８】
ドーパントとして炭素ガスを制御して添加しつつ半絶縁のガリウム砒素材料を成長させる装置であって、
シード領域を含むるつぼと、
下側領域と上側領域を含むアンプルと、
を備え、
前記るつぼは前記アンプル中に供給され、
前記るつぼの外側において、前記アンプルの前記下側領域に固体炭素物質が供給され、
前記固体炭素物質と前記るつぼを有する前記アンプルが真空封止される、
装置。
【請求項９】
前記固体炭素物質が粉末状グラファイトを含む、請求項８に記載の装置。
【請求項１０】
前記固体炭素物質がグラファイトの小片を含む、請求項８に記載の装置。
【請求項１１】
ドーパントとして炭素ガスを制御して添加しつつ半絶縁のガリウム砒素材料を成長させるシステムであって、
種結晶を含むシード領域を有し、内部にガリウム砒素原料および酸化ホウ素（Ｂ２Ｏ３）材料を有するるつぼと、
下側領域と上側領域を有するアンプルと、
前記アンプルの周囲に配置される加熱部と
を備え、
前記るつぼは前記アンプルの内部に供給され、
前記るつぼの外側において、前記アンプルの前記下側領域に固体炭素物質が供給され、
前記固体炭素物質と前記るつぼを有する前記アンプルが真空封止される
システム。
【請求項１２】
前記固体炭素物質が粉末状グラファイトを含む、請求項１１に記載のシステム。
【請求項１３】
前記固体炭素物質がグラファイトの小片を含む、請求項１１に記載のシステム。
【請求項１４】
るつぼを支持する方法であって、
ＶＧＦ法による結晶成長炉の床部に固体シリンダを載置するステップと、
低密度材料で前記固体シリンダを充填するステップと、
前記低密度材料の中心に、軸方向の中空コアを供給するステップと、
前記軸方向の中空コアが前記アンプル・シード・ウェルを受け入れ、前記るつぼが前記シリンダによって支持されるように、前記種結晶、原料、るつぼおよびるつぼキャップを含む封止された石英アンプルを前記石英シリンダの最上部に載置するステップと
を備える方法。
【請求項１５】
前記低密度断熱材を前記固体結晶へ挿入する前に、前記低密度断熱材に複数の水平の放射状の輻射伝熱チャネルが貫通する、請求項１４に記載のるつぼを支持する方法。
【請求項１６】
前記垂直の固体シリンダは本質的に石英から構成される、請求項１４に記載のるつぼを支持する方法。
【請求項１７】
前記垂直の固体シリンダは本質的に炭化けい素から構成される、請求項１４に記載のるつぼを支持する方法。
【請求項１８】
前記垂直の固体シリンダがセラミックである、請求項１４に記載のるつぼを支持する方法。
【請求項１９】
前記低密度断熱材がセラミック繊維である、請求項１４に記載のるつぼを支持する方法。
【請求項２０】
前記低密度断熱材がアルミナ繊維（１８００℃）である、請求項１４に記載のるつぼを支持する方法。
【請求項２１】
前記低密度断熱材がアルミナ−シリカ繊維（１４２６℃）である、請求項１４に記載のるつぼを支持する方法。
【請求項２２】
前記低密度断熱材がジルコニア繊維（２２００℃）である、請求項１４に記載のるつぼを支持する方法。
【請求項２３】
前記水平の放射状の輻射伝熱チャネルが、１平方インチと等しい断面積を有する、請求項１５に記載のるつぼを支持する方法。
【請求項２４】
るつぼを支持する装置であって、
ＶＧＦ法による結晶成長炉の床部上にの固体シリンダを備え、
前記固体シリンダが低密度材料で充填され、
前記低密度断熱材の中心に軸方向の中空コアが形成され、
前記軸方向の中空コアがアンプル・シード・ウェルを受け入れる、
装置。
【発明の詳細な説明】
【技術分野】
【０００１】
本願は、２００１年７月５日に出願された「ガリウム砒素の成長における非接触炭素ドーピングおよび抵抗率の制御」と言う名称の米国特許仮出願第６０／３０３１８９号に基づく優先権を主張する。
【０００２】
本発明は、広義にはＩＩＩ−Ｖ属、ＩＩ−ＶＩ属および関連する単結晶半導体化合物の成長に関する。より詳細には、剛性サポート、炭素ドーピングおよび抵抗率制御、および熱勾配制御によってこれらの化合物を成長させる方法および装置に関する。
【背景技術】
【０００３】
電子および光学的電子デバイスメーカーは、商業化された大サイズで均一の単結晶半導体を常時必要とし、これらはスライシング・ポリッシングされ、マイクロ・エレクトロニクス・デバイスの生産用の基板を供給する。半導体結晶の成長は、多結晶の原料をその融点（１２００℃超）まで加熱するステップと、溶解した半導体を高品質の種結晶と接触させるステップと、溶解した半導体を結晶化させるステップを備える。これによって、多結晶の原料よりも下部に配置された種結晶を備えた垂直軸に沿って略円筒状に結晶が形成される事が可能になる。半導体結晶を形成するのに必要な設備は、結晶成長炉、アンプル、るつぼ、および、るつぼサポートを含む。るつぼは、シード・ウェルと称される狭隘部分を底部に有する。
【発明の開示】
【発明が解決しようとする課題】
【０００４】
従来の結晶成長プロセスおよび結晶成長装置において、いくつかの問題が存在する。第１に、多くの場合、炭素のようなドーパントの添加を制御する事は、半絶縁のガリウム砒素材料のような半導体結晶を成功裏に成長させるための主要因である。ガリウム砒素のような半導体結晶を成長させるための従来の技術において、炭素の添加を制御する事が困難である事が知られている。一般に、これらの技術は、溶融したガリウム砒素に炭素を含んだドーパントを配置し、溶融した充填物に接触させることによりガリウム砒素を添加する事を含んでいる。
【０００５】
第２に、結晶成長装置は超高温に耐えることが出来なければならない。さらに、装置の構成要素は、結晶が成長する際にシステム中に通常存在する強い乱れおよび対流条件にもかかわらず、るつぼ、および成長している結晶を保持するだけの剛性および強度を有する必要がある。結晶成長装置の構成要素の如何なるずれ、クラックまたは動きが、充填物の一部または全部の損失と言う結果をもたらし得る。るつぼサポートは、耐熱および剛性を提供する事と、るつぼへの伝熱を実質的に遮断する事を同時に達成出来ない。実際、るつぼの内の温度勾配を正確に制御する事は多くの結晶成長技術の根本であり、また、るつぼサポートがるつぼの充填物への加熱を妨害するべきではない。
【０００６】
温度勾配制御は、成長プロセスにおける固体と溶融帯の界面の平坦度に影響するので、均一の電気的特性を備えた基板を産出するような結晶を製造する際に重要である。均一の電気的特性を備えた基板を産出するために、固体と溶融帯の界面は、可能な限り平坦であるべきである。充填物および装置の周縁部は中心よりも容易に冷却される傾向があるので、平坦な界面を維持する事は困難である。例えば、高温の状態において、固体のガリウム砒素の熱伝導率がより低いので（０．７Ｗ／ｃｍ・Ｋ）、液体−固体の界面の平坦度を維持する事は更に困難であり、より遅い成長速度が要求される。液体および固体のガリウム砒素の熱伝導率はるつぼと比較してより低いので、インゴットの周縁部に沿ってるつぼによって伝導された熱は、円錐形の移行領域中の界面の形状を決定する際により重要になる。結晶はシード・ウェルの方向へ向かうに従って括れており、軸方向の伝導伝熱のために利用可能な断面積は縮小し、半径方向の温度勾配が発生し、固体と溶融帯の界面は凹状になる。シードの直上における固体と溶融帯の界面を平坦に形成するために、るつぼサポートにおける半径方向の熱損失を低減するための方法が必要とされている。
【０００７】
るつぼの下部の狭隘領域における熱勾配が制御されていない場合、核形成の欠陥、転位クラスタ、リネージ、多結晶および双晶の欠陥が移行領域の中で形成される傾向がある。結晶化が充填物内を上方に向かって進んで行くのにつれて、るつぼの下部で形成される問題は結晶全体に広がってしまう。一方、高品質の結晶成長がるつぼのより大きな直径の部分へ成功裏に伸びる場合、格子欠陥が生成される可能性は低くなる傾向にある。従って、ドーパントの添加を制御する能力、温度制御の質、および垂直方向の温度勾配を制御し、かつ装置の底部近傍の等温線を維持する能力は、結晶の品質および結晶の生産量に全面的に影響する。
【０００８】
るつぼサポートおよび温度制御勾配の点において、広範囲の解決法が本産業において実施されている。多くの従来のるつぼサポートのための解決法は、対流または伝導による伝熱を促進するためにベントされ得る固形のセラミックの構造物を備える。一般的に、固形のセラミックのるつぼサポートは有効な断熱を提供するが、るつぼの下部における温度制御が困難になる。強度および安定性が必要とされるという点においては固形状の構造物が必要であるという事を示唆するが、るつぼのシード・ウェルの領域において炉が熱せられる必要性によって他の問題が生ずる。セラミックは膨張・収縮するので、固形状のセラミックによるサポートは本質的に不安定であり、クラッキングまたは変形の可能性がある。さらに、るつぼサポートは、原料および結晶の溶融帯への熱エネルギーの流れを妨害するべきではない。構成要素を加熱する炉から、アンプルおよびその内容物まで伝導によって熱を伝えるために、固形のるつぼサポートが必要となる。不都合なことに、伝導による加熱は高温における制御が困難であり、実際上、多くの結晶成長技術に求められる正確・平坦な温度勾配を形成するためには逆効果である。
【０００９】
同様に、シード・ウェルを対流によって加熱する場合、シード・ウェルの温度制御が不完全になり、その結果、るつぼの移行領域の温度勾配の正確さが損なわれる。いくつかの従来のるつぼサポートの技術は対流伝熱を特徴とし、るつぼサポートは多数のセラミックリングおよびスペーサーから構成されている。固形のるつぼサポートの設計によって温度制御が難しくなるのと同様に、気体または液体による対流伝熱に基づく技術は、垂直温度勾配凝固法（「ＶＧＦ」）のような殆どの結晶成長技術の特定の温度勾配制御の必要性を満足させる事は不可能であろう。
【００１０】
伝導伝熱および対流伝熱のアプローチに基づく従来の技術では、シード・ウェルの加熱を正確に制御する事も出来ないし、多量の結晶の生産の為に適した信頼性の高い物理的な安定性を提供する事も出来ない。
【課題を解決するための手段】
【００１１】
本発明の形態は、剛性サポート、炭素ドーピングおよび抵抗率制御、および熱勾配制御による、ＩＩＩ−Ｖ族、ＩＩ−ＶＩおよび関連する単結晶半導体化合物の成長に関する。一実施形態中において、半絶縁のガリウム砒素材料が、ドーパントとしての炭素が制御されて添加される中で成長する。シード領域／ウェルを有するるつぼ、および下側領域と上側領域を有するアンプルが提供される。種結晶が、るつぼ内部のシード領域／井戸に載置される。ガリウム砒素原料および酸化ホウ素（Ｂ２Ｏ３）材料がるつぼにロードされる。その後、種結晶、ガリウム砒素原料およびＢ２Ｏ３材料を含むるつぼが、るつぼの外側のアンプルの下側領域に供給される固形炭素物質と共にアンプルに挿入される。固形炭素材料およびるつぼを含むアンプルは、真空封止される。密封したアンプルは、ガリウム砒素原料が溶融するように、制御されて加熱される。Ｂ２Ｏ３材料を通して溶融したガリウム砒素材料と反応する炭素ガスを生成する為に、熱が固体炭素物質に伝達される、そして、封止したアンプルは、制御されて冷却される。
【００１２】
他の実施形態において、超高温の加熱サイクルにおける、炉内のアンプル、るつぼ、およびその内容物を保持するためのアンプル強度と安定度を提供する、結晶成長用のるつぼサポートが提供される。これによって、シード・ウェルの正確な温度制御が可能になる。例えば、輻射伝熱によってシード・ウェル温度を正確に制御可能であるのと同時に、ＶＧＦシステムにおける封止された石英アンプルが安定した状態で支持され得る。一実施形態において、るつぼへの支持を提供する方法は、ＶＧＦ法による結晶成長炉の床部に固体薄肉シリンダを載置するステップと、低密度断熱材でシリンダ内部を充填するステップと、低密度断熱材の中心に、軸方向の中空コアを供給するステップと、軸方向の中空コアがアンプル・シード・ウェルを受け入れ、アンプルが前記シリンダによって支持されるように、るつぼを内部に含んだアンプルを石英シリンダの最上部に載置するステップとを備える。
【発明を実施するための最良の形態】
【００１３】
本発明の実施形態は、広義には剛的なサポート、ドーピングと抵抗率の制御、および熱勾配の制御を伴う環境下におけるＩＩＩ−Ｖ族、ＩＩ−ＶＩ族および関連する単結晶半導体の成長に関する。ガリウム砒素のＶＧＦ法による成長が実例として用いられ、ＶＧＦ法による成長プロセスにおける炭素ドーピングおよび抵抗率制御の方法、およびＶＧＦ法による成長炉で使用されるるつぼサポートを提供する方法の実施形態が以下記述される。
【００１４】
ＶＧＦ法は、大きな単結晶インゴットが、非常に高いレベルの構造的均質性、低い欠陥密度でもって成長する結晶成長技術、装置およびプロセスを包含する。一実施形態において、結晶のインゴットは、４インチ越の直径、６インチ越の長さを有する略円筒である。この略円筒状の結晶は、多結晶の原料の下部に設けられた種結晶を伴って、垂直軸に沿って成長する。
【００１５】
一実施形態において、半絶縁のガリウム砒素中の炭素レベルおよび抵抗率の制御は、溶融した充填物と接触する事無く、成長るつぼの外側にドーパント材料を配置することにより達成される。ドーパント材料が溶融帯あるいはるつぼの内部壁から離間しているので、本工程は、高い単結晶成長率を達成するのには好都合である。
【実施例】
【００１６】
本発明の一実施形態おける、半絶縁のガリウム砒素材料の成長において炭素の制御された添加を達成する工程が図１〜図５を参照して以下記述される。
【００１７】
１．炭素のドープ源が供給される。これらのドーパントは、例えば、図１の塊状グラファイト（１０５）、図２の粉末状グラファイト（２０５）、図３の塊状グラファイト（１０５）と粉末状グラファイト（２０５）の組み合わせ、図４のキャップ状グラファイト（４０５）、図５の棒状グラファイト（５０５）、および（または）高純度のバルクのグラファイトの小片である。
【００１８】
２．図１〜図５において、通常のＶＧＦ法による成長では、合成ガリウム砒素原料（１１０）の初期充填物がパイロリティックボロンナイトライド（「ＰＢＮ」）のるつぼ（１１５）にロードされる。また、適量の酸化ホウ素  （「Ｂ２Ｏ３（１２０）」）がるつぼ（１１５）に配置される。
【００１９】
３．図１〜図５に示されるように、一般的に、上述された様々な炭素をドープするドープ源が、石英アンプル（１３０）の下端（１２５）の様々な場所に配置される。その後、ガリウム砒素充填物（１１０）を備えたＰＢＮるつぼ（１１５）が石英アンプル（１３０）に載載される。
【００２０】
４．その後、ドーパント、ＰＢＮるつぼ（１１５）、ガリウム砒素充填物（１１０）およびＢ２Ｏ３（１２０）を含む石英アンプル（１３０）が真空封止される。
【００２１】
５．充填物（１１０）を溶融し、次に、ＰＢＮるつぼ（１１５）の下端のシードから充填物の尾部まで移動していく液体−固体の界面を制御することによって結晶が成長させられる。
【００２２】
６．半絶縁のガリウム砒素の抵抗率および炭素レベルは、使用されるドーパント（１０５）の量およびドーパントの温度によって制御され得る。
【００２３】
図１〜図５において、炭素ドーピング源は石英材料（ＳＩ０２）中の酸素と反応する。この反応によって、高度に封止された石英アンプル（１３０）中において、一酸化炭素（「ＣＯ」）および他の炭素酸化物が生成される。その後、炭素酸化物はＢ２Ｏ３（１２０）と反応し得、溶融したガリウム砒素（１１０）へ炭素が添加される。炭素ドーパントの量が多ければ多いほど、そして炭素ドーパントの温度が高ければ高いほど大きい反応がおこり、従って、ガリウム砒素に対する炭素のドーピング量および抵抗率がより高くなる。
【００２４】
この非接触の炭素ドーピング法はガリウム砒素の半絶縁特性を再現可能に達成するために使用することが出来、その結果、抵抗率は数百万Ω／ｃｍから数億Ω／ｃｍの範囲に及び、その際の移動度は６０００ｃｍ２／Ｖｓより高い。さらに、本技術は、垂直ブリッジマン法（「ＶＢ」）のような封止した環境中における他の成長技術に適用されても良い。
【００２５】
図６は、本発明の一実施形態における、るつぼサポート（２０００）を備えるＶＧＦ法による成長のシステムの断面図を示す。図１〜図５に示されたるつぼとアンプルの任意の組み合わせ、または他の種類のるつぼとアンプルの組み合わせがるつぼサポート（２０００）に載置されて良い。るつぼサポート（２０００）はＶＧＦ炉（１０００）の内側に図示される。るつぼサポート（２０００）は、アンプル（４０００）およびその内容物（原料（図示せず）、種結晶（図示せず）、およびるつぼ（３０００））を物理的に支持し、その熱勾配が制御されることを可能にする。
【００２６】
一実施形態において、原料がその内部において溶融し結晶が成長するるつぼ（３０００）は、円筒状の結晶成長領域（３０１０）と、より小さい直径のシード・ウェル・シリンダ（３０３０）とテーパ状の移行領域（３０２０）を備えたＰＢＮの構造体である。結晶成長領域（３０１０）はるつぼ（３０００）の最上部において開放されており、結晶製品の所望の直径と等しい直径を有する。現在の業界標準は、直径４インチおよび６インチのウェーハである。るつぼ（３０００）の底部において、シード・ウェル・シリンダ（３０３０）は閉じた底部を有し、高品質種結晶よりわずかに大きな、例えば約６〜２５ｍｍの直径を有し、その長さは３０〜１００ｍｍのオーダーである。もしくは、他の寸法が使用されても良い。主要な成長領域（３０１０）およびシード・ウェル・シリンダ（３０３０）は真直ぐな壁を有していても良く、あるいはるつぼ（３０００）からの結晶の除去を促進するために１度から数度のオーダーで外側に向かってテーパが付けられていても良い。成長領域（３０１０）とシード・ウェル・シリンダ（３０３０）の間にあるテーパ状移行領域（３０２０）は、４５度に傾斜した側壁を備え、側壁の広い側の直径は成長領域の壁の直径と同一であり、かつ成長領域の壁と接続され、側壁の狭い側の直径はシード・ウェルの壁の直径と同一であり、かつシード・ウェルの壁と接続される。傾斜のつけられた側壁の角度は、４５度より大きくても小さくても良い。
【００２７】
ＶＧＦ結晶成長炉（１０００）の中への挿入に先立って、るつぼ（３０００）中に材料がロードされ、るつぼキャップ（３０４０）で覆われて、そして、アンプル（４０００）中に挿入される。例えば、アンプル（４０００）は石英で作られていて良い。アンプル（４０００）の形状は、るつぼ（３０００）の形状と類似している。アンプル（４０００）は、種子成長領域（４０１０）において円筒状であり、シード・ウェル領域（４０３０）ではより小さい直径を有し、テーパ状の移行領域（４０２０）を有する。るつぼ（３０００）は、るつぼ（３０００）より僅かに大きいアンプル（４０００）の内部に嵌入する。るつぼ（３０００）と同様、アンプル（４０００）は、シード・ウェル領域（４０３０）の底部において閉じられており、またるつぼと原料が装填された後、その最上部が封止される。アンプルの底部の形状は、るつぼと同様にファンネル形状である。
【００２８】
アンプルとるつぼの組み合わせがファンネル形状を有するので、るつぼサポート（２０００）は、このファンネル形状を収容し、ＶＧＦ炉（１０００）の内部においてアンプル（４０００）を安定かつ直立に保持する事が要求される。他の実施形態において、アンプルとるつぼの組み合わせは異なる形状を有していても良い。また、るつぼサポート（２０００）の基本的な構造はこの異なる形状に適合させる為に変更されるであろう。本発明の一実施形態において、アンプルとその内容物の安定性および強度は、るつぼサポート（２０００）の固形の薄肉シリンダ（２０５０）によって提供される。固形の薄肉シリンダ（２０５０）は、アンプル構造物（４０００）のファンネル端を収容する。一実施形態において、るつぼサポート・シリンダ（２０５０）は、好ましくは石英のような熱伝導材料によって製作される。他の実施形態において、炭化けい素およびセラミックがるつぼサポート・シリンダ（２０５０）を生成するために用いられても良い。シリンダ（２０５０）は、アンプル（４０００）との接触円を形成する。そこにおいて、シリンダ（２０５０）の上部のリムが、アンプルのテーパ状領域（４０２０）の肩部と接触する。このような構成をとることによって、固体−個体間の接触が最小限とされ、これによって、制御の困難な伝導伝熱が起こる事はほとんど無いか、全く起こらないということが保証される。その結果、より制御性の高い他のプロセスによって加熱が行われ得る。
【００２９】
セラミックファイバのような低密度断熱材（２０６０）が、サポート・シリンダ（２０５０）の内部の大半に充填され、断熱材（２０６０）の略中心の中空コア（２０３０）だけが、アンプル（４０００）のシード・ウェル領域（４０３０）を受け入れる為に中空となっている。他の実施形態において、低密度断熱材はアルミナ繊維（１８００℃）、アルミナ−シリカ繊維（１４２６℃）、および（または）ジルコニア繊維（２２００℃）を含んでも良い。断熱材（２０６０）は、るつぼサポート（２０００）に注意深く載置される。アンプル（４０００）はシリンダ（２０５０）の上に位置するので、アンプル（４０００）の重量が断熱材（２０６０）を押し下げて、傾斜した断熱材エッジ（２０２０）が形成される。低密度断熱材によってシリンダ内部の大半を充填することによって、空気の流れが低減され、これによって、制御が困難な対流伝熱が起こる事がほとんど無いか、全く無い事が保証される。伝導のように、対流伝熱は、ＶＧＦ法および他の結晶成長プロセスに損失を与えるような、制御困難な伝熱方法である。
【００３０】
図６の実施形態において、アンプルのシード・ウェル領域（４０３０）と略同一の直径を有する中空コア（２０３０）は、アンプルのシード・ウェル領域（４０３０）の底部の下部において下方に少し延長する。別の実施形態において、中空コア（２０３０）は、シード・ウェルの底部から炉（１０００）の底部まで、るつぼサポートを貫通して延長する。中空コア（２０３０）は、結晶の中心部からの冷却パスを提供する。これは、シード・ウェル内部、および成長している結晶の中心部を冷却する事に寄与する。この構造によって、熱エネルギーは、固体の結晶およびシードの中心を通って下方へ放熱され得、さらに結晶サポート（２０００）内の断熱材（２０６０）中の中空コア（２０３０）を通って放熱され得る。
【００３１】
中空コア（２０３０）が存在しない場合、冷却されているインゴットの中心部の温度は、該表面近傍の結晶の温度よりも当然高い。この場合、任意の水平断面中のインゴットの中心部は、その周囲が凝固した後に結晶化される。これらの条件の下では、一定の電気的特性を備えた結晶を生成する事が出来ない。この結晶サポート法に含まれる中空コア（２０３０）を備える事によって、熱エネルギーは、アンプル（４０００）の底部および中空コア（２０３０）を通して下方に伝導によって伝えられ、そこからは輻射チャネル（２０７０）によって外部に放射される。等温面が結晶の直径を横断する方向において平坦になされるように、成長している結晶の中心部からの熱エネルギーを低減することは重要である。結晶と溶融帯の界面を平坦に維持する事によって、均一な電気的・物理的な特性を有する結晶を生産する事ができる。
【００３２】
シリンダ（２０５０）内の低密度断熱材（２０６０）は、シード・ウェル領域（４０３０）において、炉のヒート・エレメント（１０１０）からアンプル（４０００）までの輻射による伝熱を妨げるので、この方法は、断熱材（２０６０）を貫通する水平の輻射伝熱用のチャネル／開口部／トンネル（２０７０）を要する。輻射チャネル（２０７０）は、炉のヒート・エレメント（１０１０）からアンプルのシード・ウェル領域（４０３０）まで熱を制御可能に伝達するための輻射伝熱の出口を提供するために、断熱材（２０６０）内を貫通する。
【００３３】
輻射チャネル（２０７０）の数、形および直径は特定の条件に依存して変化する。輻射チャネルは傾斜していても良いし、曲がっていても良いし、波形状であっても良い。さらに、輻射チャネルは連続的である必要は無く、断熱材（２０６０）の一部を貫通するだけでも良い。これは、対流伝熱を最小限にする事に寄与する。一実施形態において、これらのチャネルの直径は鉛筆の直径のオーダーと同じくらいに小さい。その結果、対流伝熱は余り重要な位置を占めない。他の実施形態においては、平方インチのオーダーまたはそれ以上の断面積を備えたより大きな穴を使用しても良い。断熱材（２０６０）中の輻射チャネル（２０７０）は、結晶の中心部からの熱エネルギーを放射するために断熱材（２０６０）の中心部の中空コア（２０３０）と共働し、かつ平面状の等温温度勾配層をを伴って結晶を冷却する。輻射チャネル（２０７０）は温度制御を可能にし、結晶成長の産出に直接関与する。
【００３４】
図７は、本発明の一実施形態に従って構築されたるつぼサポート（２０００）の斜視図である。るつぼサポート（２０００）の外観図は、サポート・シリンダ（２０５０）、サポート・シリンダ（２０５０）の上部リム（２１００）、窓（２０８０）、断熱材（２０６０）および中空コア（２０３０）を示している。サポート・シリンダ（２０５０）は、アンプルへの接触を最小限に保ちつつ、アンプル・ストラクチャー（図示されず）を支持する。サポート・シリンダ（２０５０）の上部のリム（２１００）は、円上においてアンプルと接触している。したがって、伝導伝熱は最小に保たれる。シリンダは、さらに気流への障壁となり、窓（２０８０）へ向かう輻射チャネル（図示されず）中の対流伝熱を阻止する一方で、輻射伝熱が妨げられる事は無い。更に、他の実施形態において、窓（２０８０）は輻射チャネルの端部であっても良い。また輻射チャネルの直径が小さいと言う事によって、るつぼサポート（２０００）内の対流がさらに抑制される。
【００３５】
従って、アンプルおよびその内容物をサポート・シリンダで支持し、低密度断熱材でサポート・シリンダの中央のコア部分以外を低密度断熱材で充填し、輻射チャネルを断熱材に貫通させる事によって、結晶成長プロセスにおける熱勾配制御が可能になる。結晶成長の異なる段階において、加熱および水平方向の温度勾配を管理する事ができる。るつぼ中の結晶成長領域および種結晶ウェルの双方のの温度制御はるつぼの移行領域中の温度勾配の確立および制御において重要なので、この温度制御は、ＶＧＦ法および他の種類種類の結晶成長にとって不可欠なものである。るつぼの移行領域中の正確な温度勾配制御は、ＶＧＦ法および他の種類の成長プロセスにおける単結晶の生成の為に不可欠である。
【００３６】
本発明において、伝導と対流による伝熱は最小化され、本方法におけるＶＧＦ法の炉のヒート・エレメントからシード・ウェルまでの熱は主に輻射によって伝達される。約数百〜１，２００℃超の結晶成長炉の温度範囲においては、輻射伝熱は最も有効な熱伝達の方法である。輻射は、対流または伝導よりも正確に制御可能であるので、アンプルおよび充填物を加熱する最も望ましい手段である。この構造で使用されるサポート・シリンダは、熱輻射に対して透過的である。従って、サポート・シリンダは、固体の障壁として対流を低減するのに寄与するが、輻射伝熱を妨害しない。
【００３７】
これらの方法の特徴および改良の累積的な影響を考慮して、本発明における実施形態は、アンプル・シード・ウェルの効率的かつ正確な温度制御を可能にする一方でＶＧＦ法によるアンプル、るつぼおよび充填物の高い安定性に寄与するるつぼサポート技術を有する。
【００３８】
以上記載された本発明における実施形態は、本発明の原理の明確な理解のために記載した実施可能な例に過ぎない、と言う事が強調されなければならない。これらは、網羅的であったり、本発明を開示された正確な文言通りに制限したりすることを目的としていない。本発明の精神と原則から逸脱する事無く、以上に記載された本発明の実施形態に様々な変更および修正が成され得る。例えば、ＶＧＦ法と同様または同一の方法でＩＩＩ−ＩＶ族、ＩＩ−ＶＩ族および関連する単結晶半導体を生成する他の結晶成長プロセスが、炭素ドーピングおよび抵抗率制御の実施形態、および（または）、温度勾配制御を伴った剛性サポートの実施形態を用いる事が可能である。全てのこの種の修正および変更は、本発明の精神と範囲に含まれる事が意図され、以下の請求項によって保護される。
【図面の簡単な説明】
【００３９】
【図１】本発明の一実施形態における、垂直温度勾配凝固法（「ＶＧＦ」）によるガリウム砒素の成長に際して、塊状グラファイトによる非接触炭素ドーピングおよび抵抗率の制御を提供するシステム（１００）を示す。
【図２】本発明の一実施形態における、垂直温度勾配凝固法（「ＶＧＦ」）によるガリウム砒素の成長に際して、粉末状グラファイトによる非接触炭素ドーピングおよび抵抗率の制御を提供するシステム（２００）を示す。
【図３】本発明の一実施形態における、垂直温度勾配凝固法（「ＶＧＦ」）によるガリウム砒素の成長に際して、粉末状グラファイトと塊状グラファイトによる非接触炭素ドーピングおよび抵抗率の制御を提供するシステム（３００）を示す。
【図４】本発明の一実施形態における、垂直温度勾配凝固法（「ＶＧＦ」）によるガリウム砒素の成長に際して、キャップ状グラファイトによる非接触炭素ドーピングおよび抵抗率の制御を提供するシステム（４００）を示す。
【図５】本発明の一実施形態における、垂直温度勾配凝固法（「ＶＧＦ」）によるガリウム砒素の成長に際して、棒状グラファイトによる非接触炭素ドーピングおよび抵抗率の制御を提供するシステム（５００）を示す。
【図６】本発明の一実施形態に従って構築されたるつぼサポートを備える垂直温度勾配凝固法（「ＶＧＦ」）による成長システムの断面図である。
【図７】本発明の一実施形態に従って構築されたるつぼサポートの斜視図である。
【符号の説明】
【００４０】
１０５...塊状グラファイト、１１０...合成ガリウム砒素原料、１１５...るつぼ、１２０...酸化ホウ素（Ｂ２Ｏ３）、１３０...石英アンプル、２０５...粉末状グラファイト、４０５...キャップ状グラファイト、５０５...棒状グラファイト
【図１】
2004534710.tif 000003
【図２】
2004534710.tif 000004
【図３】
2004534710.tif 000005
【図４】
2004534710.tif 000006
【図５】
2004534710.tif 000007
【図６】
2004534710.tif 000008
【図７】
2004534710.tif 000009
【国際公開パンフレット】
2004534710.tif 000010
2004534710.tif 000011
2004534710.tif 000012
2004534710.tif 000013
2004534710.tif 000014
2004534710.tif 000015
2004534710.tif 000016
2004534710.tif 000017
2004534710.tif 000018
2004534710.tif 000019
2004534710.tif 000020
2004534710.tif 000021
2004534710.tif 000022
2004534710.tif 000023
2004534710.tif 000024
2004534710.tif 000025
2004534710.tif 000026
2004534710.tif 000027
2004534710.tif 000028
2004534710.tif 000029
2004534710.tif 000030
2004534710.tif 000031
2004534710.tif 000032
2004534710.tif 000033
2004534710.tif 000034
2004534710.tif 000035
2004534710.tif 000036
【国際調査報告】
2004534710.tif 000037
2004534710.tif 000038